(57)【要約】【課題】紫外線を浴びても塗料が劣化しなく、柔軟性および強度を維持し、亀裂も生じなく、雨漏りしなく耐用年数が長くなる屋根の補修工法および屋根材を提供する。【解決手段】築後長く経過した屋根の修復において、古屋根材の上に、防水塗料を下地塗料として塗布してからその上にミゼロン樹脂塗料等の無溶剤型塗料を厚く塗布する屋根の補修工法である。また、所定形状に成形された瓦素地の表面に、防水塗料を下地塗料として塗布してからその上に無溶剤型塗料を厚く塗布し、無溶剤型塗が乾かないうちにその塗膜の上に砂を振り掛け、さらにその上に耐熱塗料を噴霧し、ローラ等で砂を押し固めた屋根材を提供する。【選択図】    図５
2013108295.tif 000002
【特許請求の範囲】
【請求項１】
築後長く経過した屋根の修復において、古屋根材の上に、防水塗料を下地塗料として塗布してからその上にミゼロン樹脂塗料等の無溶剤型塗料を厚く塗布することを特徴とする屋根の補修工法。
【請求項２】
無溶剤型塗料が乾かないうちにその塗膜の上に砂を振り掛け、その上に耐熱塗料を噴霧し、ローラ等で砂を押し固めることを特徴とする請求項１記載の屋根の補修工法。
【請求項３】
所定形状に成形された瓦素地の表面に、防水塗料を下地塗料として塗布してからその上に無溶剤型塗料を厚く塗布し、無溶剤型塗料が乾かないうちにその塗膜の上に砂を振り掛け、さらにその上に耐熱塗料を噴霧し、ローラ等で砂を押し固めたことを特徴とする屋根材。
【発明の詳細な説明】
【技術分野】
【０００１】
この発明は、主に粘土焼瓦やセメント固形瓦などの屋根材からなる屋根の補修工法および屋根材に関する。
【背景技術】
【０００２】
住宅用の屋根材は、現在、日本瓦に代表される粘土焼瓦やそれよりも軽量化されたセメント固形瓦が主に使用されている。いずれも自然環境に常に露出されるために劣化が生じ、やがて屋根の補修が必要とされる。木造住宅に多用されているカラーベストも、その補修時期を迎えている。
【０００３】
現在使用されている屋根材は、セメント系、粘土系、金属系、石綿系、プラスチック系に分けられるが、これによるとカラーベストは、石綿とセメント、珪砂を混和した石綿系の人造スレートあるいはセメント固形瓦ということができる。
【０００４】
現在、環境への配慮から石綿（アスベスト）は使用されていないが、石綿の有無にかかわらず従来のカラーベストは、20年〜４０年も過ぎると、材質の劣化が著しくあらわれる。主な劣化としては、亀裂、欠損が生じ、防水性がなくなり、材質が脆くなるなどである。その結果、雨漏りの原因につながることになる。
【０００５】
また、現在では太陽光発電装置の設置も多くなり、その下地材となるカラーベスト等の屋根材には一層の強度および耐久性が要求される。
【０００６】
屋根材が劣化したときには、雨漏りを防ぐため補修や張り替えを余儀なくされる。カラーベスト、瓦などは、従来劣化した部分を除去し、新しいものに張り替えていたが、これでは毎年どこか直す必要があるため不合理である。また、全部張り替えるとなると、高額な費用が発生し、負担が大きい。
補修についてカラーベストでは水が浸透しないように、表面に水溶性等の溶剤型塗料を塗布していた。
【発明の概要】
【発明が解決しようとする課題】
【０００７】
張り替えは上記のように問題があるばかりでなく、特に現在張り替え時期を迎えて脆くなっているカラーベストについては、作業中に壊れてアスベストが飛散するおそれがあり、廃棄処分においても同じような危険性が生じるため、安全性に万全を期す観点から屋根においたまま極力補修により再利用されることが望まれている。
【０００８】
しかしながら、従来の補修は、溶剤型塗装により表面を被覆することによりその被膜の強度と防水性により形態の安定を確保するものであるが、従来の塗装によれば、紫外線を浴びることにより、塗料が劣化しやすく、また、柔軟性が失われる。こうなると、補強的な強度が維持されなくなり、また、亀裂が生じてそこから浸入した雨水が瓦の亀裂を大きくすることになって、期待するだけの耐用年数が得られなかった。
【０００９】
この発明は、上記のような実情に鑑みて、紫外線を浴びても塗料が劣化しなく、柔軟性および強度を維持し、亀裂も生じなく、雨漏りしなく耐用年数が長くなる屋根の補修工法および屋根材を提供することを課題とした。
【課題を解決するための手段】
【００１０】
上記の課題を解決するために、築後長く経過した屋根の修復において、古屋根材の上に、防水塗料を下地塗料として塗布してからその上にミゼロン樹脂塗料等の無溶剤型塗料を厚く塗布することを特徴とする屋根の補修工法を提供する。
【００１１】
また、この発明は、所定形状に成形された瓦素地の表面に、防水塗料を下地塗料として塗布してからその上に無溶剤型塗料を厚く塗布し、無溶剤型塗が乾かないうちにその塗膜の上に砂を振り掛け、さらにその上に耐熱塗料を噴霧し、ローラ等で砂を押し固めたことを特徴とする屋根材を提供する。
【００１２】
上記いずれにおいても、屋根材に特殊ポリウレタン樹脂塗料乃至ミゼロン樹脂塗料等の無溶剤型塗料を塗布する。
【００１３】
無溶剤型塗料の利点は次の通りである。
（1）耐久性の向上。つまり、紫外線劣化に強いので、母材が保護される。
（2）亀裂、ひび割れからの漏水を防ぐ。
（3）断熱効果によるエネルギーの節約。
（4）瓦内の凍結溶解作用の防止。
【発明の効果】
【００１４】
以上説明したように、この発明によれば、紫外線を浴びても塗料が劣化しなく、柔軟性および強度を維持して屋根材の安定性を維持でき、亀裂も生じなく、屋根の耐用年数が長くなり、断熱性も良好となり、快適な住居環境の実現に資することができるという優れた効果がある。殊に、この発明の工法では、亀裂、ひび割れを補修し、耐久力の向上を図ることができ、更に屋根材を張り替えることなく補修できるので、廃棄する無駄をなくし、また、溶剤を使用しないことから、環境にも至って配慮したものとなる。
【図面の簡単な説明】
【００１５】
【図１】この発明の屋根の補修工法を示すカラーベスト葺き屋根の平面図である。
【図２】他の実施例による屋根の補修工法を示す平面図である。
【図３】屋根の補修工法を説明するカラーベスト屋根の断面図である。
【図４】この発明による屋根材を順次破断して示す斜視図である。
【図５】同屋根材を塗料仕上げする手順を（イ）、（ロ）、（ハ）、（ニ）の順に斜視図で示す説明図である。
【発明を実施するための形態】
【００１６】
この発明において、古屋根材１１とは屋根Ｒに葺かれている既存の屋根瓦ないしカラーベスト等をいい、屋根材Pとは新品として製造された屋根瓦やカラーベスト等をいうものとする。また、無溶剤型塗料を使用するが、特に２液の無溶剤ウレタン樹脂塗料は、商品名が「ミゼロン樹脂塗料」又は「ＯＭ塗料」と称され、２液内部混合型塗装機により、連続塗装で２〜３ｍｍの厚膜に塗装できる重防食塗料であり、特に補修に適している。
【００１７】
無溶剤型塗料では、耐用年数が２０年〜４０年を確保できる。また、１〜２回塗りで塗膜１ｍｍ〜３ｍｍで、塗膜形成には、１日での施工完了も可能である。この場合は、主要素としての樹脂に助要素（顔料等）を加え、熱を加えることによって、流動性を持たせる。これも溶剤不使用である。この主剤に硬化剤を加えて硬化を促進させる。この塗料によれば、１００％固形ソリッドの膜形成がなされる。膜厚の目減りはない。
【００１８】
無溶剤型塗料の主要素の樹脂には、ポリウレタン類、エポキシ樹脂、アクリル類などを挙げることができ、ここでは、その例としてミゼロン樹脂塗料、ＯＭ塗料を挙げている。無溶剤型塗料の塗膜を有する瓦材は、耐熱性、耐火性が良好である。
【実施例１】
【００１９】
図１において、屋根Rの補修工法の一例を示す。この場合は、古屋根材１１が３０年程度を経ており、全ての古屋根材１１で旧塗料の劣化が生じている。また、所々でひびが入っているものがあり、さらに進行してひび割れが生じているものもある。
【００２０】
まず、古い屋根材１１の上に水をジェット噴流状に吹き付けることにより洗浄し、乾かしてからその上に防水塗料３を塗布する。これは溶剤型塗料を用いてもよいが、無溶剤型塗料を用いた。
【００２１】
防水塗料が乾いてから無溶剤型塗料５としてミゼロン樹脂塗料を塗布する。「ミゼロン樹脂塗料」は、２液反応硬化型で、３：１の割合で混合する。パテ状になった時点においてヘラで塗布し亀裂がある個所には塗りこむようにするとその完全な補修ともなる。膜厚０．５〜１ｍｍで塗布するとよい。工事を一気に仕上げないで、少しずつ毎日作業できるのも、大きな特徴である。
【００２２】
ミゼロンは防水性があるため、凍結融解作用の防止にも効果があり、また、酸性雨による劣化防止にも効果がある。無溶剤型塗料５の上には耐熱塗料９を塗布して仕上げる。これにより太陽熱から無溶剤型塗料５を保護でき、また、耐火性が向上する。
【実施例２】
【００２３】
図２は、上記実施例に加えて砂７を用いた場合である。ミゼロンをカラーベストに塗るだけでも、多少の断熱効果が得られるが、砂７を撒くことで、滑り止め、断熱、防火の付加価値を持たせることができる。その場合は、無溶剤型塗料５が乾く前に、砂７を撒いて仕上げる。この場合、砂７を撒いた上に耐熱塗料９を噴霧しその上をローラで押し固めた。
【００２４】
なお、図３は、屋根Rの断面図である。ところで、古い屋根がカラーベストの場合、素材がセメントや石綿であるため、水が浸透したり、風化や劣化等の損傷が考えられる。そのため、一般の溶剤型塗料では、５年程度の耐用しかない。しかし、無溶剤型特殊ポリウレタン樹脂塗料は、これらの損傷原因に対して４０年の耐用が可能である。また、耐久性が向上すれば、張り替える必要もなく、材料（資源）の無駄遣いをなくし、エネルギーの節約ともなり、環境保全に貢献できる。
【実施例３】
【００２５】
図４および図５は、カラーベストの屋根材Pを製造手順において特に塗膜の構造について説明したもので、その屋根材Ｐは、基材がカラーベスト素地１であって、その上に防水塗料３と、無溶剤型塗料５とを重ね、さらにその上に砂７の層と、耐熱塗料９（７００℃）の層とが積層されている。
【００２６】
素地１は、カラーベストの形状に成形されたもので（イ）、特殊繊維と砂土とセメントを結合材として押し固められる。アスベストは使用しない。この表面に一段目として溶剤型のポリウレタン樹脂塗料を防水塗料３として刷毛により塗布する（ロ）。膜厚は100μm程度とした。
【００２７】
防水塗料３の上には、無溶剤型塗料５としてミゼロン樹脂塗料がヘラ塗により塗布される（ロ）。この膜厚を２００μm程度とした。この厚膜が乾かないうちに、上から砂７を撒き、付着させる（ハ）。それか耐熱塗料９を吹き付けた後、ローラで砂７を押し固める（ニ）。これで屋根材Pが完成する（図４）。
【符号の説明】
【００２８】
P  屋根材
R  屋根
１  瓦素地
３  防水塗料
５  無溶剤型塗料
７  砂
９  耐熱塗料
１１  古屋根材
【図１】
2013108295.tif 000003
【図２】
2013108295.tif 000004
【図３】
2013108295.tif 000005
【図４】
2013108295.tif 000006
【図５】
2013108295.tif 000007